"架橋分率が85重量以上である乳化重合して得られたアクリル系ポリマー架橋物Aおよび架橋剤Bを含有してなる水分散型粘着剤組成物であって、アクリル系ポリマー架橋物Aが、アルキル基の炭素数が4から12のアクリル酸アルキルエステルa50重量以上、アルキル基の炭素数が1から4のメタクリル酸アルキルエステルb30~45重量、架橋剤Bとの架橋に関与しない官能性モノマーc0.5~2.5重量および架橋剤Bとの架橋に関与する官能性モノマーdを含有するモノマー配合物を乳化重合して得られたものであることを特徴とする水分散型粘着剤組成物。得られるアクリル系ポリマー架橋物Aのガラス転移温度が-20~-35°Cとなるようにモノマー配合物が調整されていることを特徴とする請求項1記載の水分散型粘着剤組成物。当該アクリル系ポリマー架橋物Aを架橋剤Bにより架橋した後には架橋分率が95重量以上になるものであることを特徴とする請求項1または2記載の水分散型粘着剤組成物。基材上に、請求項1~3のいずれか一項に水分散型粘着剤組成物の架橋物により粘着剤層が形成されている粘着テープ。本発明では、適度な初期接着性と被着体貼り合せ後の適度な剥離力を有する水分散型粘着剤組成物および当該水分散型粘着剤組成物を用いた粘着テープを提供することを目的とする。本発明者らは、上記課題を解決するために鋭意検討した結果、以下に示す水分散型粘着剤組成物により、上記目的を達成できることを見出し本発明を完成するに至った。すなわち本発明は、乳化重合して得られたアクリル系ポリマー架橋物Aおよび架橋剤Bを含有してなる水分散型粘着剤組成物であって、アクリル系ポリマー架橋物Aが、アルキル基の炭素数が4から12のアクリル酸アルキルエステルa50重量以上、アルキル基の炭素数が1から4のメタクリル酸アルキルエステルb30~45重量、架橋剤Bとの架橋に関与しない官能性モノマーc0.5~2.5重量および架橋剤Bとの架橋に関与する官能性モノマーdを含有するモノマー配合物を乳化重合して得られたものであることを特徴とする水分散型粘着剤組成物、に関する。上記本発明の水分散型粘着剤組成物は、アクリル系ポリマー架橋物を構成するモノマー配合物として、特定のモノマーを特定割合で配合したモノマー配合物を用いることにより適度な初期接着性と被着体貼り合せ後の適度な剥離力を実現したものである。アルキル基の炭素数が4から12のアクリル酸アルキルエステルaは、モノマー配合物の主成分となるものであり、モノマー配合物中50重量以上で用いられる。前記アクリル酸アルキルエステルaの割合が少ないと粘着テープとした場合に必要な良好な初期接着力や剥離力を得ることはできない。前記アクリル酸アルキルエステルaは、モノマー配合物中53~65重量であるのが好ましい。アルキル基の炭素数が1から4のメタクリル酸アルキルエステルbは、被着体貼り合せ後の経日剥離力の上昇を制御するために用いられ、モノマー配合物中30~45重量で用いられる。前記メタクリル酸アルキルエステルbの割合が少ないと、被着体貼り合せ後の経日剥離力が上昇するため、前記メタクリル酸アルキルエステルbの割合は30重量以上、さらには35重量以上であるのが好ましい。一方、前記メタクリル酸アルキルエステルbの割合が多いと貼り合せ初期の粘着力が不足し、また貼り合せ経日で粘着テープが被着体から浮くため、前記メタクリル酸アルキルエステルbの割合は45重量以下、さらには43重量以下であるのが好ましい。架橋剤Bとの架橋に関与しない官能性モノマーcは、貼り合せ初期の接着性を確保するものであり、モノマー配合物中0.5~2.5重量で用いられる。前記官能性モノマーcの割合が少ないと、貼り合せ初期の接着性が不足するため、前記官能性モノマーcの割合は0.5重量以上、さらには1重量以上であるのが好ましい。一方、前記官能性モノマーcの割合が多いと被着体貼り合せ後の経日剥離力が上昇するため、前記官能性モノマーcの割合は2.5重量以下、さらには2重量以下であるのが好ましい。架橋剤Bとの架橋に関与する官能性モノマーdは、アクリル系ポリマー架橋物Aを架橋剤Bにより架橋して、被着体貼り合せ後の経日剥離力の上昇を制御するものである。前記官能性モノマーdの割合は、水分散型粘着剤組成物が経日剥離力の上昇がなく十分な架橋物となるような範囲であれば特に制限されないが、通常、前記官能性モノマーdの割合は0.5重量以上、さらには1重量以上であるのが好ましい。一方、前記官能性モノマーdの割合が多いと、架橋剤Bとの反応が不十分な場合には残存官能基が多くなり経日剥離力が上昇し、また十分架橋されても架橋分率に占める架橋剤Bと官能基との架橋の割合が重合段階での架橋と比べて増えると、その理由は定かではないが両者の架橋形態の違いにより初期接着性不足や貼り合せ経日でのテープの浮きが発生する場合があるため、前記官能性モノマーdの割合は2.5重量以下、さらには2重量以下であるのが好ましい。前記水分散型粘着剤組成物において、得られるアクリル系ポリマー架橋物Aのガラス転移温度が-20~-35°Cとなるようにモノマー配合物が調整されていることが好ましい。アクリル系ポリマー架橋物Aのガラス転移温度Tgが前記範囲になるようにモノマー配合物を調整したものは良好な粘着性を有し好ましい。前記ガラス転移温度は-23~-32°Cであるのがより好ましい。なお、前記ガラス転移温度Tgは、一般的に用いられている次式:1/Tg=W1/Tg1W2/Tg2Wn/Tgn{Tg:共重合体のTg°K,Wn:W1、W2Wnの重量分率,Tgn:各モノマーより重合した重合体のTg°K}によりモノマー配合物から計算した値であり、モノマー配合物が前記モノマーa乃至d以外に任意モノマーを含む場合には、その任意モノマーを含むモノマー配合物からガラス転移温度が計算される。任意モノマーは、必要に応じて共重合可能な他のモノマーを、全モノマーの10重量未満の範囲で各モノマーの種類に応じて適宜その使用量を選択できる。前記水分散型粘着剤組成物において、アクリル系ポリマー架橋物Aの架橋分率が85重量以上であり、当該アクリル系ポリマー架橋物Aを架橋剤Bにより架橋した後には架橋分率が95重量以上になるものであることが好ましい。アクリル系ポリマー架橋物Aの架橋分率が少なくなると未架橋部分が多く、架橋剤B添加後も十分架橋分率が上がらず、被着体に貼り合せた後、経日で剥離力が上昇してしまい好ましくない。アクリル系ポリマー架橋物Aの架橋分率は85重量以上、さらには87重量であるのが好ましい。なお、アクリル系ポリマー架橋物Aの架橋分率が高くなりすぎると、架橋剤B添加後の最終的な架橋分率が高くなりすぎ、初期接着性不足や貼り合せ経日でのテープの浮きが発生する場合があり、これらを防ぐためアクリル系ポリマー架橋物Aの架橋分率は95重量以下であるのが好ましい。また、当該アクリル系ポリマー架橋物Aを架橋剤Bにより架橋した後には架橋分率が95重量以上、さらには97重量以上になるものであることが好ましい。前記架橋分率が95重量以上であれば被着体に貼り合せた後、経日で剥離力の上昇を抑えられる。前記架橋分率とは、粘着剤固形分における架橋粘着剤の割合を意味する。たとえば、乾燥した粘着剤固形分を口径0.2μmのテフロン登録商標膜で包み、酢酸エチル中で室温1週間溶解分を抽出し、テフロン膜中に残った架橋粘着剤を取り出し、以下の式にて算出することができる。架橋分率重量=架橋粘着剤g/全粘着剤g×100。さらには本発明は、基材上に、前記水分散型粘着剤組成物の架橋物により粘着剤層が形成されている粘着テープ、に関する。本発明の水分散型粘着剤組成物によれば、適度な初期接着性および経時安定性にも優れた粘着テープを提供することができるので、貼付け時に剥れることがなく、長期間保存後の剥離時にも容易に剥がすことができる。また、本発明の水分散型粘着剤組成物には剥離助剤が特に必要ではなく、再剥離時の被着体への非汚染性にも優れている。以下に、本発明のアクリル系ポリマー架橋物Aおよび架橋剤Bを含有してなる水分散型粘着剤組成物および粘着テープを詳細に説明する。アクリル系ポリマー架橋物Aの調製に用いる主モノマーであるアルキル基の炭素数が4から12のアクリル酸アルキルエステルaの具体例としては、たとえば、アクリル酸ブチル、アクリル酸イソブチル、アクリル酸ペンチル、アクリル酸ヘキシル、アクリル酸ヘプチル、アクリル酸オクチル、アクリル酸2-エチルヘキシル、アクリル酸イソオクチル、アクリル酸イソノニル、アクリル酸デシル、アクリル酸ラウリルなどがあげられる。これらアクリル酸アルキルエステルaは、その1種または2種以上を適宜に選択して用いられる。また、アルキル基の炭素数が1から4のメタクリル酸アルキルエステルbの具体例としては、たとえば、メタクリル酸メチル、メタクリル酸エチル、メタクリル酸プロピル、メタクリル酸イソプロピル、メタクリル酸ブチル、メタクリル酸イソブチル等があげられる。これらメタクリル酸アルキルエステルbは、その1種または2種以上を適宜に選択して用いられる。架橋剤Bとの架橋に関与しない官能性モノマーcおよび架橋剤Bとの架橋に関与する官能性モノマーdは、架橋剤Bの有する官能基に応じて適宜に選択する。前記官能性モノマーの有する官能基としては、例えば、カルボキシル基、酸無水物基、水酸基、アミノ基、エポキシ基、イソシアネート基、アジリジン基などがあげられる。官能性モノマーcまたはdの具体例としては、たとえば、メタアクリル酸、イタコン酸、クロトン酸、マレイン酸、フマル酸等のカルボキシル基含有モノマー;無水マレイン酸等の酸無水物基含有モノマー;メタアクリル酸ヒドロキシアルキル、グリセリンジメタアクリレート等の水酸基含有モノマー;メタアクリル酸グリシジル、メタクリル酸メチルグリシジル等のエポキシ基含有モノマー、メタアクリル酸アミノエチル等のアミノ基含有モノマー、2メタクリロイルオキシエチルイソシアネート等イソシアネート基含有モノマーなどがあげられる。なお、上記メタアクリル酸とはアクリル酸およびまたはメタクリル酸であり、本発明においてメタは同様の意味である。これらの中から架橋剤Bの官能基との反応性を考慮して適宜選択して使用できる。たとえば、反応性を有する官能基の組み合わせには、カルボキシル基とエポキシ基、カルボキシル基とアジリジン基、ヒドロキシル基とイソシアネート基、カルボキシル基とオキサゾリン基などがあげられる。本発明のアクリル系ポリマー架橋物Aの調製に用いるモノマー配合物中には、上記モノマーの他に必要に応じて共重合可能な他のモノマーを併用してもよい。共重合可能な他のモノマーは、全モノマーの10重量未満の範囲で用いられる。共重合可能な他のモノマーとしては、たとえば、アクリル酸メチル、アクリル酸エチル、アクリル酸イソプロピルなどのアルキル基の炭素数が1~3のアクリル酸アルキルエステル;アクリル酸トリデシル、アクリル酸ステアリルなどのアルキル基の炭素数が13~18のアクリル酸アルキルエステル;メタクリル酸イソオクチル、メタクリル酸エチルヘキシル、メタクリル酸トリデシル、メタクリル酸ステアリルなどのアルキル基の炭素数が5~18のメタクリル酸アルキルエステル;酢酸ビニル、スチレン、メタアクリロニトリル、n-ビニルピロリドン、メタアクリロイルモルホリン、シクロヘキシルマレイミド、インプロピルマレイミド、メタアクリルアミドなどがあげられる。その他に、トリエチレングリコールジアクリレート、エチレングリコールジメタクリレート、トリメチロールプロパントリメタアクリレートなどの多官能モノマー等があげられる。アクリル系ポリマー架橋物Aの調製は、前記モノマー配合物を、乳化剤の存在下に乳化重合することにより行う。重合方法は一般に一括仕込み法、モノマー滴下法、モノマーエマルション滴下法等があげられるが、これらの方法のなかでも再剥離に好適な高分子量のアクリル系ポリマー架橋物Aを調製できる、例えば一括仕込み法などを用いるのが好ましい。一般にアクリル系粘着剤の調製法としては、溶剤系で重合して低架橋分率のアクリル系ポリマーを得た後、架橋剤によって架橋分率を上げる方法等があるが、この場合にはアクリル系ポリマー中の官能性モノマー量と架橋分率のバランスが難しく、初期接着性と貼り合せ保存後の適度な剥離力の両立が困難であり、また低分子量の生成により剥離後の被着体を汚染しやすく好ましくない。また、UV重合法等により高分子量のアクリル系ポリマーを調製して粘着剤を得る方法もあるが、この方法では生産コストが高くなり好ましくない。乳化重合は比較的低コストで容易に高分子量の粘着剤が得られるため、再剥離用粘着剤のアクリル系ポリマー架橋物の合成方法として適している。乳化剤としては、乳化重合において用いられるアニオン系乳化剤やノニオン系乳化剤を特に制限なく使用できる。たとえば、ラウリル硫酸ナトリウム、ラウリル硫酸アンモニウム、ドデシルベンゼンスルホン酸ナトリウム、ポリオキシエチレンアルキルエーテル硫酸ナトリウム、ポリオキシエチレンアルキルフェニルエーテル硫酸ナトリウムなどのアニオン系乳化剤、ポリオキシエチレンアルキルエーテル、ポリオキシエチレンアルキルフエニルエーテルなどのノニオン系乳化剤などがあげられる。また、アニオン系乳化剤およびノニオン系乳化剤のいずれの場合にも、被着体汚染を低減するため、乳化剤中にプロペニル基、アリル基、メタアクリロイル基などの反応性官能基を導入したラジカル重合性反応性乳化剤を用いるのが好ましい。ラジカル重合性反応性乳化剤は、たとえば、特開平4-53802号公報に記載されている。また重合開始剤としては、たとえば、2,2′-アゾビス2-アミジノプロパンジヒドロクロライド、2,2′-アゾビスN,N′-ジメチレンイソブチルアミジンなどのアゾ系、過硫酸カリウム、過硫酸アンモニウムなどの過硫酸塩などが用いられる。本発明の水分散型粘着剤組成物は、前記アクリル系ポリマー架橋物Aおよび架橋剤Bを配合することにより得られる。架橋剤Bとしては、たとえば、水溶性架橋剤として、ポリエチレングリコールジグリシジルエーテルなどのエポキシ系架橋剤、水分散型イソシアネート系架橋剤、オキサゾリン系架橋剤、アジリジン系架橋剤、親水化処理カルボジイミド系架橋剤、活性メチロール架橋剤、活性アルコキシメチル架橋剤、金属キレートなどがあげられる。また、油溶性架橋剤としては、N,N,N,N-テトラグリシジルm-キシレンジアミンなどのエポキシ系架橋剤、ヘキサメチレンジイソシアネートなどのイソシアネート系架橋剤、油溶性カルボジイミド系架橋剤などがあげられる。架橋剤Bの選択は、架橋剤Bの官能基が、アクリル系ポリマーが架橋物Aの調製に用いた官能性モノマーdの官能基と反応性を有し、官能性モノマーcの官能基と反応性を有しないものを選択して用いる。たとえば、初期接着性確保のための官能性モノマーcとして、アクリル酸2-ヒドロキシエチル等の水酸基含有モノマーを用い、官能性モノマーdとしてアクリル酸等のカルボキシル基含有モノマーを用いた場合には、架橋剤Bとしてエポキシ系架橋剤が好適に用いられる。架橋剤Bの配合量は特に制限されないが、アクリル系ポリマー架橋物Aを架橋剤Bにより架橋した後には架橋分率が95重量以上になるように配合するのが好ましい。通常は、架橋剤Bの官能基数当量が、架橋成分としてアクリル系ポリマー架橋物Aに配合した官能性モノマーdの有する官能基数当量に対し、1~1.5倍程度となるように配合するのが好ましい。架橋剤Bの官能基数当量が1倍より小さいと架橋反応不足となり、剥離力が上昇する傾向があり、また1.5倍より多いと残存未反応架橋剤による汚染の原因となり、いずれも好ましくない。また、本発明の水分散型粘着剤組成物には、必要に応じて各種添加剤、たとえば、粘着付与剤、可塑剤、軟化剤、充填剤、顔料、染料、老化防止剤などを配合することができる。本発明の粘着テープは、基材の片面に、前記水分散型粘着剤組成物の架橋物により粘着剤層を形成したものである。基材は、特に限定されず、例えばポリエステル、ポリプロピレンなどのプラスチックフィルム、紙、不織布、発泡体、金属箔などの単体またはこれらの複合基材を使用でき、また基材は表面処理の施されたものを使用できる。基材は、通常、9~120μm程度である。上記粘着剤層の形成は、上記水分散型粘着剤組成物を、基材上に直接塗布し乾燥することにより形成することもでき、セパレータ上に上記同様に形成した層を基材上に転写してもよい。本発明の粘着テープは、基材の片面または両面に粘着剤層をそれぞれ単層または複数層設けてシート状やテープ状の形態として得られる。粘着剤層は、通常、1~50μm程度である。以下に、本発明について実施例をあげて詳細に説明するが、本発明はこれら実施例に限定されるものではない。なお、各例において、部とあるのは重量部を意味するものとする。実施例1アクリル系ポリマー架橋物の調製温度計、攪拌機、窒素導入管および還流冷却管を備えた反応器に、アクリル酸2エチルヘキシル60部、メタクリル酸メチル38部、アクリル酸1部、アクリル酸2ヒドロキシエチル1部およびアニオン系反応性乳化剤アクアロンBC-2020,第一工業製薬株製2.5部を水144部で乳化したものを入れ、2時間窒素置換した。次いで、55°Cに昇温した後、2,2′-アゾビス2-アミジノプロパンヒドロクロライド0.03部を入れ8時間重合した。その後、室温まで冷却し10のアンモニア水で中和してアクリル系ポリマー架橋物を作製した。このアクリル系ポリマー架橋物のTgは-25°C、架橋分率は899であった。水分散型粘着剤組成物の調製と粘着テープの作製上記アクリル系ポリマー架橋物固形分100部に、水溶性エポキシ系架橋剤デナコールEX-614B,ナガセ化成工業株製をエポキシ基の当量が、アクリル系ポリマー架橋物中のアクリル酸のカルボキシル基と等量となるよう2.4部添加して水分散型粘着剤組成物を調製した。この水分散型粘着剤組成物を、12μmのポリエチレンテレフタレート基材に乾燥後の厚さが5μmとなるように塗布乾燥し、粘着テープを作製した。架橋剤添加後の架橋分率は96であった。実施例2実施例1において、アクリル酸2エチルヘキシルの使用量を55部、メタクリル酸メチル38部をメタクリル酸イソブチル43部としたこと以外は実施例1と同様にしてアクリル系ポリマー架橋物を調製した。アクリル系ポリマー架橋物のTgは-30°C、架橋分率は86であった。次いで、実施例1と同様にして、水分散型粘着剤組成物の調製と粘着テープの作製を行った。架橋剤添加後の架橋分率は97であった。比較例1実施例1において、アクリル酸2エチルヘキシルの使用量を40部、メタクリル酸メチル38部をアクリル酸メチル58部としたこと以外は実施例1と同様にしてアクリル系ポリマー架橋物を調製した。アクリル系ポリマー架橋物のTgは-29°C、架橋分率は93であった。次いで、実施例1と同様にして、水分散型粘着剤組成物の調製と粘着テープの作製を行った。架橋剤添加後の架橋分率は96であった。比較例2実施例1において、アクリル酸2エチルヘキシルの使用量を70部、メタクリル酸メチルの使用量を28部としたこと以外は実施例1と同様にしてアクリル系ポリマー架橋物を調製した。アクリル系ポリマー架橋物のTgは-38°C、架橋分率は87であった。次いで、実施例1と同様にして、水分散型粘着剤組成物の調製と粘着テープの作製を行った。架橋剤添加後の架橋分率は95であった。比較例3実施例1において、アクリル酸2エチルヘキシルの使用量を53部、メタクリル酸メチルの使用量を43部、アクリル酸2ヒドロキシエチルの使用量を3部としたこと以外は実施例1と同様にしてアクリル系ポリマー架橋物を調製した。アクリル系ポリマー架橋物のTgは-16°C、架橋分率は93であった。次いで、実施例1と同様にして、水分散型粘着剤組成物の調製と粘着テープの作製を行った。架橋剤添加後の架橋分率は96であった。比較例4実施例1において、アクリル酸2エチルヘキシルの使用量を60部、メタクリル酸メチルの使用量を36部、アクリル酸2ヒドロキシエチルの使用量を3部としたこと以外は実施例1と同様にしてアクリル系ポリマー架橋物を調製した。アクリル系ポリマー架橋物のTgは-26°C、架橋分率は92であった。次いで、実施例1と同様にして、水分散型粘着剤組成物の調製と粘着テープの作製を行った。架橋剤添加後の架橋分率は95であった。実施例および比較例で得られた粘着テープについて、下記評価を行った。結果を表1に示す。初期接着力20mm×100mmの粘着テープを被着体に2kgのローラーで一往復させる方法で圧着し、その剥離に要する力を測定し初期接着性評価とした180度剥離,引張り速度30m/min,23°C,65RH。被着体:ステンレス鋼板SUS430BA。放置条件:23°C×20分間。経時剥離力同上の方法で被着体に圧着したサンプルを60°C×7日間加温した後、室温まで放冷し、同上の方法で剥離力を測定し、剥離力上昇性評価とした。表1の結果から明らかなように、本発明の実施例1、2の各粘着テープは比較例1~4の各粘着テープに比して、初期接着性および経時での適度な剥離力を有していることがわかる。なお、表1中、2EHA:アクリル酸2エチルヘキシル、MMA:メタクリル酸メチル、iBMA:メタクリル酸イソブチル、MA:アクリル酸メチル、AA:アクリル酸1部、HEA:アクリル酸2ヒドロキシエチルである。"